(57)【要約】  ポリマー材と、このポリマー材中に分散させたフィラー材（このフィラー材は、無機粒子と不連続な配列の導電材とを含み、前記導電材の少なくとも一部は、前記無機粒子と耐久性のある電気的接続状態にある）と、前記ポリマー材中に分散させた導電材と、を含む、組成物を提供する。【選択図】図１
2013513715.tif 000002
【特許請求の範囲】
【請求項１】
ポリマー材と、
前記ポリマー材中に分散させたフィラー材であって、前記フィラー材が無機粒子と不連続な配列の導電材とを含み、
前記導電材の少なくとも一部が、前記無機粒子と耐久性のある電気的接続状態にあるフィラー材と、
前記ポリマー材中に分散させた導電材と、を含む、組成物。
【請求項２】
前記導電材が、カーボンブラック、カーボンナノチューブ、炭素粒子のクラスター、グラファイト、導電性コーティングを有する絶縁粒子、銀、金、パラジウム、及びアルミニウムのような金属、このような金属の合金、並びにこれらの組み合わせからなる群から選択される、請求項１に記載の組成物。
【請求項３】
前記フィラーの前記導電材と、前記ポリマー材中に分散させた前記導電材が異なる、請求項１に記載の組成物。
【請求項４】
前記組成物中の導電材の合計量が、前記組成物の浸透閾値をもたらすのに必要な導電材の量の約４０〜７０体積％である、請求項１に記載の組成物。
【請求項５】
印加電圧の変化に応じて非線形に変化する比誘電率値を更に含む、請求項１に記載の組成物。
【請求項６】
前記無機粒子の前記導電材に対する体積比が約６〜約１２である、請求項１に記載の組成物。
【請求項７】
前記組成物中の前記無機粒子の体積充填量が約２０〜約４０体積パーセントである、請求項１に記載の組成物。
【請求項８】
前記ポリマー材がシリコーンであり、前記フィラー材がナノシリカ変性チタン酸バリウムであり、前記導電材が炭素であり、前記組成物がシリコーン油を更に含む、請求項１に記載の組成物。
【請求項９】
ポリマー材中に分散させたフィラー材であって、前記フィラー材が無機粒子と不連続な配列の導電材とを含み、
前記導電材の少なくとも一部が、前記無機粒子と耐久性のある電気的接続状態にあるフィラー材と、前記ポリマー材中に分散させた導電材と、を含む、電気的ストレス制御デバイスを含む、物品。
【請求項１０】
前記エラストマー材がシリコーンである、請求項９に記載の物品。
【請求項１１】
前記無機粒子がナノシリカ変性チタン酸バリウムである、請求項１０に記載の物品。
【請求項１２】
前記フィラーの前記導電材と、前記ポリマー材中に分散させた前記導電材が異なる、請求項９に記載の物品。
【請求項１３】
前記導電材が、カーボンブラック、カーボンナノチューブ、炭素粒子のクラスター、グラファイト、導電性コーティングを有する絶縁粒子、銀、金、パラジウム、及びアルミニウムのような金属、このような金属の合金、並びにこれらの組み合わせからなる群から選択される、請求項９に記載の物品。
【請求項１４】
前記物品中の導電材の合計量が、前記物品の浸透閾値をもたらすのに必要な導電材の量の約４０〜約７０体積％である、請求項９に記載の物品。
【請求項１５】
印加電圧の変化に応じて非線形に変化する比誘電率値を更に含む、請求項９に記載の物品。
【請求項１６】
前記無機粒子の前記導電材に対する体積比が約６〜約１２である、請求項９に記載の物品。
【請求項１７】
前記組成物中の前記無機粒子の体積充填量が約２０〜約４０体積パーセントである、請求項９に記載の物品。
【請求項１８】
印加電圧が線形的に増加するのに応じて非線形的に増加する容量値を有する、請求項９に記載の物品。
【請求項１９】
電気的ストレス制御デバイスを作製する方法であって、
無機粒子と不連続な配列の導電材とを含むフィラー材であって、前記導電材の少なくとも一部が、前記無機粒子と耐久性のある電気的接続状態にあるフィラー材を形成する工程と、
前記フィラー材をポリマー材中にブレンドして、ポリマー組成物を形成する工程と、
前記ポリマー組成物をストレス制御デバイスに形成する工程と、を含む、方法。
【請求項２０】
前記エラストマー材がシリコーンであり、前記無機粒子がナノシリカ変性チタン酸バリウムであり、前記導電材が炭素であり、前記ポリマー組成物がシリコーン油を更に含む、請求項１９に記載の方法。
【発明の詳細な説明】
【技術分野】
【０００１】
（関連出願の相互参照）
本出願は、２００９年１２月１４日に出願された米国特許仮出願第６１／２８６，２４７号の利益を主張し、その開示内容の全体を参照として本明細書に援用する。
【０００２】
（発明の分野）
本発明は、非線形誘電率と、電気的ストレスの緩和に有用な他の特性を有する誘電材に関する。
【背景技術】
【０００３】
高誘電率（Ｈｉ−Ｋ）のエラストマー複合材は、接合部及び終端の場所に蓄積される電界ストレスを制御する目的で、ケーブルアクセサリーで広く用いられている。典型的には、これらの材料は、ストレス緩和のために特定範囲の誘電率（Ｋ）値を付与するカーボンブラック充填エラストマー（ＥＰＤＭ及びシリコーンなど）である。これらのエラストマー複合材は、非常に高い誘電率（Ｈｉ−ｋ）を有するチタン酸バリウム（ＢＴ）、すなわち無機フィラーも含む。これらの複合材の高い誘電率を得るためには、典型的には、高いフィラー充填量（＞５０体積パーセント）が必要となる。これらの高充填量は、得られる複合材の加工性と機械的特性を大幅に低下させる。多くのポリマーマトリックスでは、上記のレベルの充填量はあまり実用的でない。炭素充填複合材では、炭素粉末の体積充填量は、制御するのが非常に難しい浸透閾値に近くなければならない。いくつかのシリコーンベースの系では、得られる複合材の誘電率を向上させる目的で、エピクロロヒドリンのようなＨｉ−Ｋポリマー添加物が用いられている。これらのタイプの複合材は一般に、誘電損失（損失係数）が高い。その結果、このような複合材は、誘電材の温度の上昇を引き起こす場合があり、コネクターとケーブルの熱負荷容量を超える場合がある。
【発明の概要】
【課題を解決するための手段】
【０００４】
本発明の１つの実施形態は、ポリマー材と、このポリマー材中に分散させたフィラー材（このフィラー材は、無機粒子と不連続な配列の導電材とを含み、この導電材の少なくとも一部は、無機粒子と耐久性のある電気的接続状態にある）と、ポリマー材中に分散させた導電材と、を含む、新規組成物を特徴とする。
【０００５】
本発明の別の実施形態は、ポリマー材中に分散させたフィラー材（このフィラー材は、無機粒子と不連続な配列の導電材とを含み、この導電材の少なくとも一部は、前記無機粒子と耐久性のある電気的接続状態にある）と、前記ポリマー材中に分散させた導電材と、を含む、電気的ストレス制御デバイスを含む新規物品を特徴とする。
【０００６】
本発明の別の実施形態は、電気的ストレス制御デバイスを作製する新規方法であって、
無機粒子と不連続な配列の導電材とを含むフィラー材であって、その導電材の少なくとも一部が、前記無機粒子と耐久性のある電気的接続状態にあるフィラー材を形成する工程と、
前記フィラー材をポリマー材中にブレンドして、ポリマー組成物を形成する工程と、
前記ポリマー組成物をストレス制御デバイスに形成する工程と、を含む、方法を特徴とする。
【０００７】
本発明で用いられる場合、
導電材と無機粒子との「電気的接続」は、導電材と無機粒子との間を電荷が移動して、それによって、電流を直接流すことができるようにするか、又はポリマー材の耐圧よりも低い印加電圧電界下で、オーミックコンタクト、ホッピング効果、若しくはトンネル効果を形成できるように、導電材の一部が無機粒子と接触しているか、又は十分に物理的に近接していることを意味する。
「耐久性のある電気的接続」は、組成物処理工程中に受ける力を混合及び共有することによって、電気的接続が実質的に変わらないことを意味する。
「浸透閾値」は、無限に連続する導電路を最初に作り出すために充填しなければならない格子点の臨界的割合を意味する。
【０００８】
本発明の上述の「課題を解決するための手段」は、本発明の開示される各実施形態又は全ての実施を記載することを目的としていない。以下の添付図面及び詳細な説明により、例示的な実施形態をより具体的に例示する。
【図面の簡単な説明】
【０００９】
【図１】本発明の実施形態による、炭素粉末が固着されているチタン酸バリウム粒子の走査型電子顕微鏡（ＳＥＭ）デジタル画像。
【図２】図１に示されている粒子を含むポリマー組成物の断面のＳＥＭデジタル画像。
【図３】本発明の実施形態による、ナノシリカ粒子で変性させたチタン酸バリウム粒子のＳＥＭデジタル画像。
【図４】図３に示されている粒子を含むポリマー組成物の断面のＳＥＭデジタル画像。
【図５】本発明の材料と比較材料の、電界に対する誘電率の変動。
【図６】本発明の材料の、電界に対する誘電率の変動。
【図７】本発明の材料と比較材料との、電界に対する誘電率の変動。
【図８】本発明の材料の、電界に対する誘電率の変動。
【図９】本発明の材料の２５ｋＶにおける電界に対する誘電率の変動。
【発明を実施するための形態】
【００１０】
以下の好適な実施形態の詳細な説明では、その一部をなす添付の図面を参照する。添付の図面は、本発明を実施することが可能な具体的な実施形態を例として示す。他の実施形態を使用してもよいこと、及び本発明の範囲から逸脱することなく構造的又は論理的変更を行ってもよいことが理解される。したがって、以下の詳細な説明は限定的な意味で解釈されるべきものではなく、本発明の範囲は添付の特許請求の範囲によって定義されるものである。
【００１１】
本発明の実施形態としては、図１に示されているもののような新規フィラー材が挙げられる。このフィラー材としては、導電性粒子のような導電材が耐久性のある電気的接続状態で固着されている無機粒子が挙げられる。後で更に詳細に説明するように、取扱中、及びその後の材料処理工程中に、導電材が無機粒子から離れないようにするのに十分な電気的な引力、例えば、静電引力又は化学的引力を無機粒子と導電材との間にもたらす形で、導電材を無機粒子に加える。続いて、耐久性のある電気的接続状態で導電材を固着させた無機粒子をポリマー材に添加して、誘電性組成物を形成してよい。これらの組成物は、従来の炭素充填ポリマーよりも電気的特性がかなり優れている。
【００１２】
いくつかの実施形態では、ＥＮＳＡＣＯ  ２５０Ｇという商品名でＴｉｍＣａｌ  Ｇｒａｐｈｉｔｅ  ＆  Ｃａｒｂｏｎ  Ｃｏｒｐ．（Ｂｏｄｉｏ、Ｓｗｉｔｚｅｒｌａｎｄ）から入手できるもののように、空隙容量が大きく伝導性が高く、公称粒径が４０ｎｍの高度構造化形状の導電性炭素粒子と、チタン酸バリウム（無機の強誘電体セラミックス）粒子の表面を耐久性のある電気的接続状態で固着させてから、図２に示されているように、シリコーンポリマー（ＳｉＯ骨格を有するポリマー）マトリックス中に分散させることによって、上記の組成物を最初に調製した。得られたエラストマー組成物は硬化後、高い誘電率（＞２０）、低い損失（＜０．０４）、及び高い誘電破壊強度（＞１４０Ｖ／ミル（５，５１１．８１ｋＶ／ｍｍ））を有していたと共に、予想外にも、電界に依存する誘電率（非線形性）を示した。これらの非導電性（低損失）組成物は、電界の上昇に応じて漸増する誘電率という独自の非線形特性を示した。いくつかの好ましい実施形態では、この組成物中のチタン酸バリウムの体積充填量は２０体積パーセント超であり、炭素に対するチタン酸バリウムの体積パーセント比は約６〜約１２である。しかしながら、これらの組成物の破断までの伸び率は約１５０％未満であるので、優れた機械的特性を必要としない用途に最も適している。
【００１３】
本発明の別の実施形態では、独自の非線形の電気的特性と共に、良好な機械的特性が得られる。これらの実施形態では、本発明の組成物は、（ａ）高誘電率フィラー、例えば、ナノシリカ（すなわち、ナノメートルサイズのシリカ粒子）で変性したチタン酸バリウム（２５体積％）、（ｂ）炭素粉末（３．０体積％）、及び（ｃ）シリコーンゴムマトリックス中のシリコーン油（ＳｉＯ骨格を有するオリゴマーを含む油）（１０体積％）からなるエラストマー複合材を含む。ナノシリカ変性チタン酸バリウムとシリコーン油添加物という独自の組み合わせが、フィラー（チタン酸バリウム）の分散と、シリコーンマトリックスによる補強を実質的に高めた。その結果、この組成物は、機械的特性の向上（破断までの伸び率＞３００％、引張り強度３７２〜５００ｐｓｉ（２５６４．８〜３５８５．３ｋＰａ））と、電気的特性の向上（誘電率２３〜３０、損失係数＜０．０５、及び破壊強度１８０〜２１０Ｖ／ミル（７，０８６．６１〜８，２６７．７２ｋＶ／ｍｍ））と、を示すと共に、インパルス性能の向上をもたらす好ましい伝導度プロファイルを有していた。これらの特性の向上によって、本発明の組成物及び物品の少なくともいくつかの実施形態が、常温収縮用途のように優れた機械的特性を必要とする高電圧ケーブルアクセサリーにおけるストレス制御に特に有用なものとなる。
【００１４】
これらの特性の向上のいくつかは、ナノシリカ変性フィラー（チタン酸バリウム）とシリコーン油添加物との独自の組み合わせを用いて、フィラーの分散と、シリコーンゴムによる補強を高めることによって実現した。ナノシリカ変性フィラーの例は、図３に示されている。この複合材は、図４に示されているように、シリコーンマトリックス全体にわたって均一な粒子分散を示すと共に、電気的特性も実質的に向上した。
【００１５】
本発明の無機粒子に適した材料としては、例えば、ＢａＴｉＯ３粒子、ＢａＳｒＴｉＯ３粒子、ＣａＣｕ３Ｔｉ４Ｏ１２粒子（例えば、８００℃の温度でか焼又は焼結した粒子を含む）、並びにＳｒＴｉＯ３粒子、又はこれらの混合物が挙げられる。このような粒子は、純粋なものであっても、ドーピング、すなわち他の成分の添加などによって変性させたものであってもよい。この無機粒子の比誘電率は、８０超であるのが好ましい。本発明の無機粒子は、球体、板状、小さな板状、立方体、針状、偏球、回転楕円体、角錐、角柱、薄片、棒状、繊維状、小片、髭状など、及びこれらの混合体といったいずれかの好適な形を有してよい。本発明の無機粒子の好適なサイズ、例えば、寸法の下限値は約０．７μｍ〜約１．０μｍであり、上限値は約０．８μｍ〜約２．１μｍである。
【００１６】
本発明の組成物の少なくともいくつかの実施形態の機械的特性は、本発明の無機粒子をナノシリカで変性させることによって高めることができることを本発明者は発見した。例えば、ナノシリカ変性チタン酸バリウムをシリコーン油と組み合わせると、チタン酸バリウムの分散と、シリコーンポリマー材のマトリックスの補強力を実質的に高めることが分かった。チタン酸バリウムを疎水性変性ナノ粒子とトルエン中で混合して、トルエンを蒸発させることによって、チタン酸バリウムをナノシリカで変性させた。乾燥したこの材料をセラミック大理石と共に振とうして、粒子の凝集を低減した。続いて、ナノシリカ変性チタン酸バリウムを炭素粉末と共に粉砕した。ナノシリカ粒子の無機粒子に対する好適な重量％は、約０．５〜約１．０、好ましくは約０．７５である。ナノシリカ粒子の好適な粒径は、約１〜約５０ｎｍ、好ましくは約５ｎｍである。典型的には、ナノシリカ粒子が加えられる無機粒子の直径は約０．８μｍ〜約２．１μｍである。
【００１７】
本発明の導電材に適した材料としては、例えば、カーボンブラック、カーボンナノチューブ、導電性コーティングを有する絶縁粒子、金属及び金属粉末、例えば、アルミニウム、金、銀、クロム、銅、パラジウム、ニッケル、及びこれらの合金が挙げられる。本発明の導電材は、無機粒子上にコーティング又は堆積することができるクラスター、例えば、炭素粒子のクラスター、個別の粒子、及び気化固体などのいずれかの好適な形状であってよい。導電材が微粒子である場合、導電材は、球体、板状、小さな板状、立方体、針状、偏球、回転楕円体、角錐、角柱、薄片、棒状、繊維状、小片、髭状など、又はこれらの混合体といったいずれかの好適な形を有してよい。
【００１８】
導電材の無機粒子への付加又は付着は、例えば、導電材と無機粒子を合わせて粉砕、ボールミリング、衝撃コーティング、及び磁気による衝撃コーティングするか、導電材を無機粒子上にコーティング、溶媒コーティング、蒸着、及び液分散させるか、又は導電材が不連続な配列を形成するように（この際、導電材の少なくとも一部は、無機粒子と耐久性のある電気的接続状態にある）、いずれかの他の既知及び好適な方法を用いるなどのいずれかの好適な方法で行うことができる。導電材は、無機粒子の表面の狭い面積に付加しても、広い面積に付加してもよい。無機粒子に付加する導電材の適量の決定は、組成物中の材料、例えば、導電材、無機粒子、ポリマー、添加物の組み合わせ、及び材料の使用目的といった様々な要因に左右される。
【００１９】
母材ポリマー材は、広範なポリマーから選択してよい。場合によっては、２種以上のポリマーのブレンドが望ましいこともあり、選択するポリマーは、少なくともある程度、その材料が用いられる目的に左右されることになる。単独、又はブレンド中の好適なポリマーの例としては、エラストマー材（例えば、シリコーン又はＥＰＤＭ）、熱可塑性ポリマー（例えば、ポリエチレン又はポリプロピレン）、接着剤（例えば、エチレンビニルアセテートベースのもの）、熱可塑性エラストマー、ゲル、熱硬化性材（例えば、エポキシ樹脂）、又はコポリマーを含むこれらの材料の組み合わせ（例えば、ポリイソブチレンと非晶質ポリプロピレンの組み合わせ、エピクロロヒドリンポリマー、フルオロエラストマーポリマー、並びにエピクロロヒドリンポリマーとフルオロエラストマーポリマーとのブレンド）が挙げられる。
【００２０】
本発明の組成物は、例えば、特定の用途に対する加工性及び／又は適合性を向上させる目的で、上記の材料用の他の周知の添加物も含んでもよい。適合性の向上に関しては、例えば、電源ケーブルアクセサリーとして用いられる材料は、屋外環境条件に耐えなければならない場合がある。したがって、好適な添加物としては、加工剤、安定剤、酸化防止剤、及び可塑剤、例えば、シリコーン油のような油を挙げてよい。本発明の組成物は、導電材が固着されている無機粒子をポリマー及びいずれかの所望の添加物と混合することによって作製する。本発明の組成物の多くの実施形態では、導電材（無機粒子にコーティングされている導電材と同じか、又は異なる導電材）をポリマー材中に分散させる。
【００２１】
本発明の少なくとも１つの実施形態では、本発明の組成物は、無機粒子上の不連続な配列の導電材であって、無機粒子と電気的接続状態にある導電材を含み、更には、ポリマー材中に分散された導電材を含む。本発明の組成物中の導電材の総量は、その組成物の浸透閾値をもたらすのに必要な導電材の量の約４０〜７０体積％である。
【００２２】
本発明の少なくとも１つの実施形態では、本発明の組成物の比誘電率は１５超、好ましくは約１８超であり、誘電損失は約０．１２未満、好ましくは約０．０５未満である。
【００２３】
本発明の少なくとも１つの実施形態では、本発明の組成物の誘電破壊強度は約４キロボルト／ミリメートル（ｋＶ／ｍｍ）超、好ましくは約７．２ｋＶ／ｍｍ超である。
【００２４】
本発明の少なくとも１つの実施形態では、本発明の組成物の比誘電率値は、図５〜９に示されているように、印加電圧の変化に応じて非線形に変化する。
【００２５】
本発明の少なくとも１つの実施形態では、ポリマー材はエラストマー材であり、組成物の破断点伸び率は約１５０％超、好ましくは約３００％超であり、組成物の永久歪（ＡＳＴＭ  Ｄ４１２−０６ａによる場合）は約２５未満、好ましくは約２０未満、より好ましくは約１０未満である。
【００２６】
本発明の少なくとも１つの実施形態では、本発明の弾性率は約１５０ポンド／平方インチ（１０３４．２ｋＰａ）超、好ましくは約２３０ポンド／平方インチ（１５８５．５ｋＰａ）超、より好ましくは約３００ポンド／平方インチ（２０６８．４ｋＰａ）超である。
【００２７】
本発明の組成物は、様々な用途の様々な物品、例えば、スプレー、コーティング、マスチックス、テープ、一定の形体を有する成形体で用いることができる。本発明の組成物は、高電圧ケーブルアクセサリーのようなストレス制御素子又はデバイスで用いるのに特に適しており、この場合、本発明の組成物の非線形特性が有用である。それぞれの印加部位に存在する電界の望ましい修正に従って、誘電特性及び幾何学的形体について設計されている誘電ストレス制御デバイスを作製することができる。これらのストレス制御デバイスは少なくとも部分的に、本発明の組成物からなる。特に有用なのは、ケーブル絶縁体及び／又はシールドの末端に配置することができる成形体、好ましくはスリーブからなる誘電ストレス制御デバイス又は素子である。他の幾何学的形体を有するストレス制御デバイス又は素子は、例えば、高圧ケーブルのブレークエルボー、遷移又は完全接続部（transition or throughgoing connections）、フィードスルー、及び分枝部における許容できないほど高い局所的な電界集中を防止するのに有用であることがある。
【００２８】
少なくとも１つの実施形態では、本発明の組成物は、エラストマー特性を有する。これにより、様々な寸法又はサイズの電気的構造のコンポーネントに適している常温収縮誘電ストレス制御デバイスを製造できるようになる。例えば、スリーブの場合には、ケーブル絶縁体及び／又は様々な厚みの寸法と共に適用可能であるのに十分な弾性を有することができる。
【００２９】
本発明の物品は、例えば、下記の用途で用いてよい。
（ｉ）電気ケーブル用の絶縁体（この絶縁体は、伝導体と主要誘電体との間、又はケーブルのスクリーンと主要誘電体との間に位置する）。
（ｉｉ）米国特許第３，６６６，８７６号に記載されている層状構成体にあるような電気ケーブル用の絶縁体。
（ｉｉｉ）電気ケーブル端末用のストレス制御カバー。このようなストレス制御手段は、スプレー、コーティング、マスチックス、成形パーツ、チューブ、又はテープの形状であってよく、必要に応じて、外側の保護層と共に用いても、外側の保護層なしで用いてもよい。
（ｉｖ）機械のステータバー末端部、又は絶縁電気伝導体の末端部、例えば、モータ巻線用のストレス制御カバー。
（ｖ）避雷器のストレス制御コンポーネント。
（ｖｉ）材料が使用中に非トラッキング性である場合には、材料が外層又は内部コンポーネントであってよい絶縁体本体のコンポーネントとして。したがって、かさ又はチューブに用いて、引張懸垂用の絶縁体、ポスト又はブッシング絶縁体をもたらすことができる。
【００３０】
好ましい実施形態の説明の目的のために、特定の実施形態を本明細書において例示し記述したが、種々多様な代替的な及び／又は同等の実施が、本発明の範囲を逸脱することなく、図示及び説明された特定の実施形態に置き換わり得ることを、当業者は理解するであろう。本出願は、本明細書で考察した好適な実施形態のあらゆる適合形態又は変形例を含むものである。したがって、本発明が特許請求の範囲及びその均等物によってのみ限定される点を明示するものである。
【実施例】
【００３１】
以下の実施例及び比較例は、本発明の理解を補助するために提供されるが、本発明の範囲を制限するものとして解釈されるべきではない。特に断らない限り、部及び百分率は全て重量基準である。別段の指定がない限り、部及び百分率は全て、重量基準である。
【００３２】
材料リスト
【表１】
2013513715.tif 000003
【００３３】
試験方法
１．比誘電率と損失係数（損失）の測定：ＡＳＴＭ  Ｄ１５０−９８（２００４）
２．破壊強度：ＡＳＴＭ  Ｄ１４９−０９
３．非線形比誘電率：電源を１．２マイクロ秒／５０マイクロ秒のインパルス波形に変えることによって修正したＡＳＴＭ  Ｄ１５０−９８（２００４）。
４．破断までの伸び：Ｓｔａｎｄａｒｄ  Ｔｅｓｔ  Ｍｅｔｈｏｄｓ  ｆｏｒ  Ｖｕｌｃａｎｉｚｅｄ  Ｒｕｂｂｅｒ  ａｎｄ  Ｔｈｅｒｍｏｐｌａｓｔｉｃ  Ｅｌａｓｔｏｍｅｒｓ−Ｔｅｎｓｉｏｎ、ＡＳＴＭ  Ｄ  ４１２−０６ａ（２００７年１月発行）
５．永久歪：ゴムの伸長永久歪（１００℃で２２時間）、Ｅｌｅｃｔｒｉｃａｌ  Ｐｒｏｄｕｃｔｓ  Ｓｔａｎｄａｒｓ、３Ｍ  Ｔｅｓｔ  Ｍｅｔｈｏｄ  ＴＭ−８６Ｄ（発行日：１１／２２／１９９４）
６．体積固有抵抗（電気伝導度の逆数）：ＡＳＴＭ  ２５７−０７
【００３４】
実施例１〜５及び比較例Ｃ１〜Ｃ５
実施例１〜５では、無機粒子の表面に導電性粒子を蒸着することによって、まず無機フィラー材を調製した（このケースでは強誘電体セラミックス）。これらの実施例では、チタン酸バリウム（ＢＴ）を無機粒子として用い（粒径０．８〜２．１マイクロメートル）、高度構造化炭素粉末（ＥＮＳＡＣＯ  ２５０Ｇ）（Ｃ）を導電材として用いた。乳鉢と乳棒で炭素粉末とチタン酸バリウム粒子を合わせて混合し、均一な分散体が得られるまで（裸眼で判断）、５〜１０分、押圧又は粉砕することによって、炭素粉末をチタン酸バリウム粒子の表面に蒸着した。続いて、得られたフィラー材を液体シリコーンゴムマトリックス中にブレンドした。各実施例の最終混合物中のＢＴ及びＣの体積パーセントと、ＢＴ：Ｃの比は表２に示されている。
【００３５】
得られた混合物を成形型のキャビティ（深さ１００ミル（２．５４ｍｍ）、内径１．２５インチ（３．１８ｃｍ））に注入し、１６０℃で８分間、部分的にプレス硬化させた。続いて、成形型から外し、対流式オーブンで２００℃にて４時間、更に硬化させた。次いで、これらの成形したディスクの誘電率、損失係数、及び誘電破壊強度のような電気的特性を周囲条件で測定した。比較例Ｃ１は、炭素粉末を含まないチタン酸バリウム（４０体積パーセント）の対照サンプルを示している。比較例Ｃ２及びＣ３は、２つの充填レベルの炭素粉末（３及び５体積パーセント）を含み、チタン酸バリウムを含まない対照サンプルを示している。ＤＡＣ  １５０ＦＶＺという商品名でＦｌａｃｋＴｅｋ，Ｉｎｃ．（Ｌａｎｄｒｕｍ，ＳＣ）から入手可能な「スピードミキサー」を用いて、３０００ｒｐｍで３０秒間、チタン酸バリウムと炭素粉末をそれぞれ別々に液体シリコーンゴム中にブレンドした。得られた混合物を実施例１〜５と同様の方法で成形した。
【００３６】
比較例Ｃ４では、チタン酸バリウムと炭素粉末を合わせて混合したが、粉砕しなかった。比較例Ｃ５では、炭素をシリコーンゴムマトリックス中に分散させてから、チタン酸バリウム粒子を加えた。全ての比較例を実施例１〜５について説明されているようにしてディスクに成形し、硬化させた。
【００３７】
実施例１〜５、及び比較例Ｃ１〜Ｃ５の得られた成形ディスクの電気的特性は表２に列挙されている。
【００３８】
【表２】
2013513715.tif 000004
【００３９】
非線形比誘電率試験を用いて、表２の所定の実施例の、電界に対する誘電率の変動（非線形特性）を測定した。これらの試験結果は、図５に示されている。図５に見られるように、実施例１及び３は、電界の上昇に伴い、誘電率値が非線形的に上昇する。電界強度が５．５ｋＶ／ｍｍまで上昇すると、誘電率値は、実施例１では２４．１から１４０に上昇し、実施例２では２１．７から１２０に上昇する。これらの実験条件では、比較例Ｃ１、Ｃ２及びＣ３は、非線形誘電特性を示さない。
【００４０】
図６は、実施例１、３、４、及び５の誘電率データを示している。図６に見られるように、実施例１及び３と共に実施例４は、非線形誘電特性を示し、実施例５は、印加電解の範囲において非線形誘電特性を示さない。
【００４１】
表２に見られるように、比較例Ｃ４は同じＢＴ及びＣ含有量を有する実施例３よりも、比較例Ｃ５は同じＢＴ及びＣ含有量を有する実施例１よりも、いずれも低い電気的破壊強度値を有する。比較例Ｃ４の破壊強度は３．８４ｋＶ／ｍｍ（９７．６Ｖ／ミル）であり、比較例Ｃ５の誘電破壊強度は２．６０ｋＶ／ｍｍ（６６Ｖ／ミル）である。加えて、誘電率は、これらの比較例では、電界に対して、実施例１及び３よりも早く上昇する。対照的に、実施例１及び３は、誘電率が徐々に上昇すると共に、材料の誘電破壊に達するまで、極めて高い電解強度に耐えることができる（実施例１の誘電破壊は５．７９Ｖ／ｍｍであり、実施例３の誘電破壊は７．１０ｋＶ／ｍｍである）。
【００４２】
実施例６〜８−異なるＫ値を有するフィラー
これらの実施例では、チタン酸バリウム粒子をシリカ、二酸化チタン、チタン酸カルシウム、及びチタン酸ストロンチウム粒子で置換した。各タイプの無機粒子３０体積パーセントを炭素粉末３体積パーセントと粉砕した後、実施例１〜５について説明したようにしてシリコーンゴムディスクを調製した。続いて、これらのディスクのそれぞれの電気的特性を測定した。試験結果は、実施例３の試験結果と共に表３にまとめられている。加えて、実施例６〜８の非線形誘電特性を測定した。当該試験の結果を、図８に示す。
【００４３】
【表３】
2013513715.tif 000005
【００４４】
実施例９
この実施例では、炭素粉末を１８体積パーセントのアルミニウム粉末（サイズ１０マイクロメートル）（１．５ｇ／ｃｃの密度を用いて計算）で置換した。Ａｌ粉末を２４．５体積パーセントのチタン酸バリウムと粉砕した後に、実施例１〜５で説明したようにしてシリコーンゴムディスクを調製した。得られたディスクの誘電率（Ｋ）は２０．８で、損失係数は０．０２２であった。
【００４５】
実施例１０
疎水性変性ナノシリカ粒子の調製：
コロイドシリカ（水中に固体１６．０６重量％、サイズ５ｎｍ）１００グラムと、イソオクチルトリメトキシシラン（isoctyltrimethoxy silane）７．５４グラムと、メチルトリメトキシシラン０．８１グラムと、エタノールとメタノール（８０：２０重量／重量％）の溶媒ブレンド１１２．５グラムとの混合物を、５００ｍＬの三つ口フラスコ（Ａｃｅ  Ｇｌａｓｓ（Ｖｉｎｅｌａｎｄ，ＮＪ））に加えた。８０℃に設定した油浴に、この混合物を含むフラスコを攪拌しながら４時間入れて、疎水性変性ナノシリカ粒子を調製した。この疎水性変性ナノシリカ粒子を結晶皿に移し、対流式オーブンで１５０℃にて２時間乾燥させた。
【００４６】
チタン酸バリウムフィラーのナノシリカ粒子による変性：
疎水性変性ナノシリカ粒子（０．７５重量％）と（スパチュラを用いて）混合し、過剰なトルエンに分散させることによって、チタン酸バリウム粒子（粒径０．８〜２．１マイクロメートル）を変性させた。このチタン酸バリウムとナノシリカ粒子との混合物を一晩圧延してから、トルエンを１５０℃で蒸発させた。得られた粉末を大きなナルゲンボトルに移し、この粉末に４つの大きなセラミック大理石を加え、手で数分間振とうした。この手順によって、粒子の凝集が大きく低減したフィラー組成物が得られた。ナノシリカ粒子変性チタン酸バリウムの走査電子顕微鏡写真（ＳＥＭ）は図３に示されている。
【００４７】
実施例１１：シリコーンゴム複合材の調製：
実施例１〜５で説明されているようにして、ナノシリカ粒子変性チタン酸バリウム（ＮＳ  ＢＴ）に炭素粉末を蒸着させた。約２５体積パーセントのＮＳ  ＢＴと３．０体積パーセントの炭素粉末を合わせて、均一な分散体が得られるまで（裸眼で判断）、乳鉢と乳棒で５〜１０分間粉砕した。ＤＡＣ  １５０ＦＶＺという商品名でＦｌａｃｋＴｅｋ，Ｉｎｃ．（Ｌａｎｄｒｕｍ、ＳＣ）から入手可能な「スピードミキサー」を用いて、粉砕した粉末混合物を６２体積パーセントの液体シリコーンゴムと１０体積パーセントのシリコーン油中で、３０００ｒｐｍにて３０秒間ブレンドした。続いて、得られたシリコーンゴム複合材を成形型（３×６×．０７インチ（７．６ｃｍ×１５．２ｃｍ×０．１８ｃｍ））に注入し、１６０℃で１０分間、部分的にプレス硬化させた。次いで、部分硬化させたスラブを成形型から外し、２００℃で４時間、更に硬化させた。硬化スラブの断面のＳＥＭには、ＮＳ  ＢＴ粒子がシリコーンマトリックス全体にわたって均一に分布していることが示されている（図４）。
【００４８】
電気的及び機械的特性を割り出す目的で行う各試験では、３つのサンプルを用いた。これらの３つのサンプルの試験結果の範囲を以下に示す。
【００４９】
電気的特性：
１００ＨｚにおいてＡＳＴＭ  Ｄ１５０−９８（２００４）の試験手順に従うことによって、誘電率と損失係数の測定を行った。１００ＨｚにおいてＡＳＴＭ  ２５７−０７の試験手順に従うことによって、体積固有抵抗の測定を行った。ＡＳＴＭ  Ｄ１４９−０９の試験手順に従うことによって、誘電破壊強度の測定を行った。試験結果の範囲は以下のとおりである。
誘電率２３〜３０
損失係数＜０．０５
固有抵抗：１．４  Ｅ８〜Ｅ９オーム／ｍ
誘電破壊強度１８０〜２１０Ｖ／ミル（７，０８６．６１〜８，２６７．７２ｋＶ／ｍｍ）の範囲
非線形比誘電率試験を用いて、インパルス状態における電界依存の比誘電率を２５ｋＶで測定した。当該試験の結果を、図９に示す。
【００５０】
機械的特性：
ＡＳＴＭ  Ｄ４１２−０６ａの試験手順を用いることによって、引張り強度、破断までの伸び率、弾性率及び伸長永久歪を測定する。試験結果の範囲は以下のとおりである。
引張り強度：３７２〜４９８ｐｓｉ（２５６４．８〜３４３３．６ｋＰａ）
破断までの伸び：３２０〜４１０％
弾性率：
２３２〜２５５ｐｓｉ（１５９９．６〜１７５８．２ｋＰａ）＠  １００％の伸び率
２８５〜４２９ｐｓｉ（１９６５．０〜２９５７．９ｋＰａ）＠  ２００％の伸び率
３００〜４７９ｐｓｉ（２０６８．４〜３３０２．６ｋＰａ）＠  ３００％の伸び率
伸長永久歪９．４〜１０．１０％
【００５１】
実施例１１の３２０〜４１０％という破断までの伸び率と比較すると、実施例３（ＮＳ  ＢＴ及びシリコーンオイルを含めずに作製）の破断までの伸び率は１６６％であった。
【図１】
2013513715.tif 000006
【図２】
2013513715.tif 000007
【図３】
2013513715.tif 000008
【図４】
2013513715.tif 000009
【図５】
2013513715.tif 000010
【図６】
2013513715.tif 000011
【図７】
2013513715.tif 000012
【図８】
2013513715.tif 000013
【図９】
2013513715.tif 000014
【手続補正書】
【提出日】平成23年10月13日(2011.10.13)
【手続補正１】
【補正対象書類名】特許請求の範囲
【補正対象項目名】全文
【補正方法】変更
【補正の内容】
【特許請求の範囲】
【請求項１】
ポリマー材と、
前記ポリマー材中に分散させたフィラー材と、を含む電気的ストレス制御物品における使用に適した組成物であって、前記フィラー材が無機粒子と不連続な配列の導電材とを含み、
前記導電材の少なくとも一部が、前記無機粒子と耐久性のある電気的接続状態にあり、前記導電材の一部が前記ポリマー材中に分散しており、
印加電圧の変化に応じて非線形に変化する比誘電率値を有する、組成物。
【請求項２】
前記導電材が、カーボンブラック、カーボンナノチューブ、炭素粒子のクラスター、グラファイト、導電性コーティングを有する絶縁粒子、銀、金、パラジウム、及びアルミニウムのような金属、このような金属の合金、並びにこれらの組み合わせからなる群から選択される、請求項１に記載の組成物。
【請求項３】
前記無機粒子と耐久性のある電気的接続状態にある前記導電材の前記一部と、前記ポリマー材中に分散させた前記導電材の前記一部とが異なる材料である、請求項１に記載の組成物。
【請求項４】
前記組成物中の導電材の合計量が、前記組成物の浸透閾値をもたらすのに必要な導電材の量の約４０〜７０体積％である、請求項１に記載の組成物。
【請求項５】
前記無機粒子の前記導電材に対する体積比が約６〜約１２である、請求項１に記載の組成物。
【請求項６】
前記組成物中の前記無機粒子の体積充填量が約２０〜約４０体積パーセントである、請求項１に記載の組成物。
【請求項７】
前記ポリマー材がシリコーンであり、前記無機粒子がナノシリカ変性チタン酸バリウムであり、前記導電材が炭素であり、前記組成物がシリコーン油を更に含む、請求項１に記載の組成物。
【請求項８】
ポリマー材中に分散させたフィラー材を含む電気的ストレス制御デバイスであって、前記フィラー材が無機粒子と不連続な配列の導電材とを含み、
前記導電材の少なくとも一部が、前記無機粒子と耐久性のある電気的接続状態にあり、前記導電材の一部が前記ポリマー材中に分散している、電気的ストレス制御デバイスを含み、
印加電圧の変化に応じて非線形に変化する比誘電率値を有する、物品。
【請求項９】
前記エラストマー材がシリコーンである、請求項８に記載の物品。
【請求項１０】
前記無機粒子がナノシリカ変性チタン酸バリウムである、請求項９に記載の物品。
【請求項１１】
前記導電材の一部が前記無機粒子と耐久性のある電気的接続状態にあり、前記ポリマー材中に分散させた前記導電材の前記一部とが異なる材料である、請求項８に記載の物品。
【請求項１２】
前記導電材が、カーボンブラック、カーボンナノチューブ、炭素粒子のクラスター、グラファイト、導電性コーティングを有する絶縁粒子、銀、金、パラジウム、及びアルミニウムのような金属、このような金属の合金、並びにこれらの組み合わせからなる群から選択される、請求項８に記載の物品。
【請求項１３】
前記物品中の導電材の合計量が、前記物品の浸透閾値をもたらすのに必要な導電材の量の約４０〜約７０体積％である、請求項８に記載の物品。
【請求項１４】
前記無機粒子の前記導電材に対する体積比が約６〜約１２である、請求項８に記載の物品。
【請求項１５】
前記組成物中の前記無機粒子の体積充填量が約２０〜約４０体積パーセントである、請求項８に記載の物品。
【請求項１６】
印加電圧が線形的に増加するのに応じて非線形的に増加する誘電率値を有する、請求項８に記載の物品。
【請求項１７】
電気的ストレス制御デバイスを作製する方法であって、
無機粒子と不連続な配列の導電材とを含むフィラー材であって、前記導電材の少なくとも一部が、前記無機粒子と耐久性のある電気的接続状態にあるフィラー材を形成する工程と、
前記フィラー材をポリマー材中にブレンドして、ポリマー組成物を形成する工程であって、前記導電材の一部が前記ポリマー材中に分散している工程と、
前記ポリマー組成物をストレス制御デバイスに形成する工程と、を含み、
前記ストレス制御デバイスが、印加電圧の変化に応じて非線形に変化する比誘電率値を有する、方法。
【請求項１８】
前記エラストマー材がシリコーンであり、前記無機粒子がナノシリカ変性チタン酸バリウムであり、前記導電材が炭素であり、前記ポリマー組成物がシリコーン油を更に含む、請求項１７に記載の方法。
【国際調査報告】
2013513715.tif 000015
2013513715.tif 000016
2013513715.tif 000017